КОМПОЗИЦИЯ СМАЗКИ И СПОСОБ СМАЗЫВАНИЯ ДВИГАТЕЛЯ С ЕЕ ПОМОЩЬЮ

1. Способ смазывания двигателя внутреннего сгорания, включающий подвод к упомянутому двигателю дисперсии, в котором дисперсия включает металлсодержащее основание, поверхностно-активное вещество и органическую среду, причем частицы упомянутого металлсодержащего основания являются равномерно диспергированными в упомянутой органической среде посредством физических процессов и имеют средний размер 10÷1000 нм, а их содержание в упомянутой дисперсии не менее 15 мас.%.
2. Способ по п.1, в котором подводят дисперсию с общим основным числом 200÷1750.
3. Способ по п.1, в котором подводят дисперсию, являющуюся полупрозрачной, светопроницаемой или прозрачной.
4. Способ по п.1, в котором дисперсию получают физическими процессами, выбранными из измельчения в вертикальной или горизонтальной шаровой мельнице.
5. Способ по п.1, в котором подводят дисперсию, включающую металлсодержащее основание при содержании 25÷80 мас.% или 35÷70 мас.%.
6. Способ по п.1, в котором используют металлсодержащее основание, включающее одновалентный или двухвалентный металл.
7. Способ по п.1, в котором используют металлсодержащее основание, включающее, по меньшей мере, один металл, выбранный из группы, включающей литий, калий, натрий, медь, цинк, магний, кальций и барий.
8. Способ по п.1, в котором используют металлсодержащее основание, включающее кальций.
9. Способ по п.1, в котором используют металлсодержащее основание, характеризующееся средним размером частиц 30÷700 нм.
10. Способ по п.1, в котором используют металлсодержащее основание, выбранное из группы, включающей оксид, гидроксид и карбонат.
11. Способ по п.1, в котором используют металлсодержащее основание, выбранное из группы, включающей карбонат натрия, гидрокарбонат натрия, карбонат калия, гидрокарбонат калия, гидроксид натрия, гидроксид калия, безводный гидроксид лития, моногидрат гидроксида лития, гидроксид магния, гидроксид кальция, карбонат лития, карбонат кальция, ацетат меди, карбонат магния, оксид кальция, оксид магния, оксид лития, оксид церия, оксид железа их смеси.
12. Способ по п.1, в котором используют поверхностно-активное вещество, характеризующееся величиной гидрофильно-липофильного баланса 1÷40.
13. Способ по п.1, в котором используют поверхностно-активное вещество, включающее, по меньшей мере, одно соединение, выбранное из группы, включающей замещенную углеводородной группой арилсульфоновую кислоту, полиолефин-замещенный ацилирующий агент и саликсарен.
14. Способ по п.1, в котором используют органическую среду, включающую вязкое смазочное масло.
15. Способ по п.1, в котором подводят дисперсию, включающую металлсодержащее основание при содержании 40÷65 мас.%, поверхностно-активное вещество при содержании 5÷25 мас.% и органическую среду, в которой упомянутое металлсодержащее основание равномеро диспергировано посредством физических процессов.
16. Композиция смазки, включающая дисперсию, вязкое смазочное масло и, по меньшей мере, одну добавку для улучшения эксплуатационных характеристик, упомянутая дисперсия включает: металлсодержащее основание, поверхностно-активное вещество и органическую среду, причем частицы упомянутого металлсодержащего основания являются равномерно диспергированными в упомянутой органической среде посредством физических процессов и имеют средний размер 10÷1000 нм, а их содержание в упомянутой дисперсии не менее 15 мас.%.
17. Композиция по п.16, в которой, по меньшей мере, одна добавка для улучшения эксплуатационных характеристик выбрана из группы, включающей деактиватор металла, детергент, диспергатор, модификатор вязкости, модификатор коэффициента трения, ингибитор коррозии, модификатор вязкости диспергатора, антипиттинговая присадка, противозадирный агент, антиоксидант, ингибитор ценообразования, деэмульгатор, депрессант температуры застывания, регулятор набухания уплотнителя.
18. Композиция по п.16, включающая дисперсию при содержании 0,5÷10 мас.%, вязкое смазочное масло при содержании 70÷99,4 мас.% и, по меньшей мере, одну добавку для улучшения эксплуатационных характеристик при содержании 0,01÷25 мас.%.